FR 2756742 A1 19980612 FR 9710206 A 19970808 La présente invention concerne un textile non tissé médical contenant une poudre complexe d'oxydes inorganiques et en particulier un textile non tissé médical contenant une poudre complexe d'oxydes inorganiques qui consiste essentiellement en TiO2, AI203 et SiO2. Ce textile non tissé médical peut améliorer remarquablement la microcirculation et a un effet anti-inflammatoire, détumescent et accélérant la cicatrisation des plaies particulier, qui convient notamment pour le traitement des plaies ouvertes, des fractures, des lésions des tissus mous. Dans les années récentes, un textile non tissé a été utilisé comme pansement médical. Par exemple, le document Medical Textiles, 3 (mars 1992) décrit une fibre de viscose sans chlore produite par la société Lenzing Company. Ce type de textile non tissé à base de viscose est utilisé habituellement pour rem- placer la gaze de coton ordinaire. Il autorise des coûts de production bas mais ne présente aucune fonction de traitement supplémentaire. Par ailleurs, la demande de brevet chinois CN 90102189.x décrit un type de poudre à rayonnement infrarouge de faible énergie, des fibres synthétiques mélangées avec cette poudre et des articles formés à partir de ces fibres. Ce produit, qui utilise la caractéristique de la porcelaine d'émettre un rayonnement infrarouge de faible énergie, a un effet chauffant et de maintien de la chaleur. De plus, il peut être utilisé comme matériau d'emballage et présente un effet satisfai- sant de maintien de la fraîcheur et en outre un cffet antibactérien. Toutefois, il n'est pas indiqué qu'il présente un cffet améliorant la microcirculation, anti- inflammatoire et détumescent. En outre, le brevet chinois n ZL 93111620.1 accordé au demandeur décrit un type de poudre à composants multiples et des articles formés à partir de cette poudre et qui peuvent améliorer remarquablement la microcirculation. Toutefois, comme les problèmes de sécurité et d'hygiène ne sont pas résolus, il ne peut pas être utilisé pour former des pansements médicaux pour les plaies super- ficielles. De ce fait, jusqu'à présent, il n'existe pas de textile non tissé médical incorporant une poudre complexe d'oxydes inorganiques. C'est pourquoi, la présente invention a pour but dc fournir un textile non tissé médical contenant une poudre complexe d'oxydes inorganiques qui soit facile à stériliser, qui présente de bonnes caractéristiques hygiéniques et qui puisse être utilisé directement pour les plaies superficielles, qui présente une bonne hygroscopicité, qui puisse empêcher les déformations ct qui soit aisé à utiliser. De plus, ce textile doit conserver les effets des articles à base de poudres à composants - multiples existants tels que les effets améliorant la microcirculation, anti-inflam- matoires, détumescents et accélérant la cicatrisation des plaies. Ce but est atteint grâce au textile non tissé médical selon la présente invention qui contient 2,5 à 10 % en masse de poudre complexe d'oxydes inorga- niques qui comprend 80 à 95 % en masse de TiO2, 2 à 10 % en masse de Al203 et 1 à 10 % en masse de SiO2. Ce textile peut être obtenu de la manière suivante: tout d'abord, des matières premières cellulosiques quelconques qui ne peuvent pas être tissées directement (par exemple velours court de coton, cellulose du bois, chaume, bagasse, etc.) sont traitées avec un alcali pour produire de la cellulose alcaline qui est ensuite mise à réagir avec CS2 pour produire du xanthate de cellulose. Puis, une solution de viscose est obtenue par dissolution de ce xanthate de cellulose dans une solution alcaline diluée, après quoi une poudre complexe d'oxydes inorganiques préparée au préalable est dispersée uniformément dans la solution de viscose au moyen d'un agent tensioactif et par malaxage, et le mélange obtenu est pulvérisé dans une solution acide au travers d'une filière sous une certaine pression. Le xanthate de cellulose est décomposé dans la solution acide et est neutralisé avec un alcali, puis la viscose est solidifiée en fibres qui sont lavées, désulfurées, blanchies, lavées à l'acide pour obtenir des fibres de viscose contenant une poudre inorganique. Enfin, ces fibres sont utilisées pour préparer un textile non tissé par hydro- emmêlement. Après découpage et stérilisation, on obtient un produit final tel qu'une gaze médicale fonctionnelle, un bandage, une gaine pour fractures. Le diamètre de particule de la poudre d'oxydes inorganiques est de préférence inférieur à 0,5 /m et cette poudre est contenue dans les fibres de viscose à raison de 2,5 à 10 % en masse. La poudre peut évcntucllemcnt contenir également les constituants suivants: CaO, La203, CeO2, Y203, ZnO et Ag3PO4, qui peuvent être présents en les proportions suivantes: CaO 0-5 % (en masse), La203 0-2 % (en masse), CeO2 0-5 % (en masse), Y203 0-4 % (en masse), ZnO 0-2 % (en masse), Ag3PO4 0- 0,5 %o (en masse). En principe, l'effet médical est fonction de la teneur du textile en poudre inorganique, mniais si la quantité de poudre inorganique ajoutée aux fibres de viscose dépasse 10 %, il apparait des problèmes techniques, et la résistance méca- nique et l'aptitude au filage ne sont pas conformes aux exigences. D'autre part, de nombreuses expériences ont montré que si la teneur en poudre inorganique des fibres de viscose est inférieure à 2,5 %, l'effet attendu ne se manifeste pas. Cest pourquoi, la poudre complexe d'oxydes inorganiques est contenue dans les fibres de viscose à raison de 2,5 à 10 % en masse. Les exemples non limitatifs suivants sont destinés à illustrer l'invention de manière plus précise. Exemple 1: Préparation d'une gaze fonctionnelle Dans une solution de viscose déjà préparée, on disperse uniformément la poudre complexe d'oxydes inorganiques ayant la composition indiquée ci- dessous par malaxage avec du dodécylsulfonate de sodium à raison de 6 à 7 % en masse, puis on produit à partir de la solution des fibres de viscose et de poudre inorganique par un procédé connu et on met ces fibres sous forme d'un textile non tissé d'une ouverture de maille correspondant à 40 g/m2 par hydroemmêlement. Puis, on soumet ce textile à un découpage et à une stérilisation pour obtenir une gaze fonctionnelle. La composition de la poudre complexe, en % en masse, est la sui- vante: TiO2 90,0 % SiO2 1,0 % A1203 2,0 % CaO 0,8 % La2,03 0,5 % CeO2 3,0 % Y203 1,4 % ZnO, 1,2 % Ag3PO4 0,1 % Exemple 2: Préparation d'un bandage fonctionnel On répète l'exemple 1 à ccci près que la composition de la poudre complexe d'oxydes inorganiques mentionnée dans l'exemple 1 est remplacée par la composition indiquée ci-dessous, et que la proportion massique de la poudre inorganique dans les fibres de viscose est de 7 à 8 %. Après avoir coupé et stérilisé un textile non tissé de 70 g/m2 ainsi préparé, on a obtenu un bandage fonctionnel. La composition de la poudre complexe, en % en masse, est la sui- vante: TiO2 88,0 % SiO2 1,5 % A1203 3,5 % CaO 1,0 % La203 0,5 % CeO2 3,0 % Y203 1,5 % ZnO2 1,0 % Exemple de test d'effet 1: Effet supplémentaire de la gaze fonctionnelle sur le gonflement On a traité avec la gaze fonctionnelle obtenue dans l'exemple 1 un groupe de 10 patients souffrant d'un gonflement des articulations. En même temps, on a traité un autre groupe de 10 patients avec de la gaze de coton ordinaire à titre de témoin. On a ensuite compté les jours nécessaires, en moyenne, pour que certains effets du traitement apparaissent dans chaque groupe. Ce test a montr6 que les patients traités avec la gaze fonctionnelle selon la présente invention peuvent atteindre l'effet attendu en une durée deux fois plus courte que les patients traités avec de la gaze de coton ordinaire. Exemple de test d'effet 2: Effet supplémentaire de la gaze fonctionnelle sur les plaies superficielles On a appliqué la gaze fonctionnelle obtenue dans l'exemple 1 à patients présentant différents types de plaies superficielles. En même temps, on a appliqué une gaze de coton ordinaire à un autre groupe de 10 patients à titre de témoin. Puis on a compté le nombre de jours nécessaires, cn moyenne, pour que chaque groupe présente une guérison complète. Le résultat montre que les patients traités avec la gaze fonctionnelle selon la présente invention peuvent guérir totalement en une durée comprise entre le tiers et le cinquième de la durée néces- saire pour la guérison des patients traités avec de la gaze de coton ordinaire. Exemple de test d'effet 3: Effet supplémentaire d'un bandage fonctionnel sur une fracture On a traité 10 patients souffrant de différentes fractures avec le bandage fonctionnel obtenu dans l'exemplc 2. En même temps, on a traité 10 autres patients avec un bandage ordinaire à titre de témoin et on a compté les jours nécessaires, en moyenne, pour que chaque groupe guérisse. Le résultat montre que les patients traités avec le bandage fonctionnel selon la présente invention peuvent guérir en une durée égale au quart de la durée nécessaire pour que les patients traités avec un bandage ordinaire guérissent. On peut conclure de ce qui précède que le textile non tissé médical selon la présente invention, qui contient une poudre complexe d'oxydes inorga- niques, peut améliorer remarquablement la microcirculation, présente un effet anti-inflammatoire, détumescent et d'accélération de la cicatrisation des plaies particulier, et convient notamment pour traiter les tuméfactions, les plaies superfi- cielles et les fractures. REVENDICATIONS 1. Textile non tissé médical contenant une poudre complexe d'oxydes inorganiques, caractérisé en ce qu'il contient 2,5 à 10 % en masse de poudre complexe d'oxydes inorganiques et en ce que ladite poudre comprend 80 à 95 % en masse de TiO2, 2 à 10 % en masse de AI,03 et 1 à 10 % en masse de SiO2. 2. Textile non tissé médical selon la revendication 1, caractérisé en ce que la poudre complexe d'oxydes inorganiques comprend en outre à titre de cons- tituants facultatifs CaO, La203, CeO2, Y203, ZnO et Ag3PO4.